(57)【要約】【課題】ポリエーテル芳香族ケトン樹脂の耐磨耗性を生かしたフィルムシートを安価に提供する。【解決手段】ポリエーテル芳香族ケトン樹脂１０〜１００μｍ／ポリエチレン樹脂１０〜１００００μｍ／ポリエーテル芳香族ケトン樹脂１０〜１００μｍからなる３層ポリエーテル芳香族ケトン樹脂、ポリエチレン樹脂複合フィルム、または、ポリエーテル芳香族ケトン樹脂１０〜１００μｍ／ポリエチレン樹脂１０〜１００００μｍからなる２層ポリエーテル芳香族ケトン樹脂、ポリエチレン樹脂複合フィルム。【特許請求の範囲】
【請求項１】
ポリエーテル芳香族ケトン樹脂１０〜１００μｍ／ポリエチレン樹脂１０〜１００００μｍ／ポリエーテル芳香族ケトン樹脂１０〜１００μｍからなる３層ポリエーテル芳香族ケトン樹脂、ポリエチレン樹脂複合フィルムシート。
【請求項２】
ポリエーテル芳香族ケトン樹脂１０〜１００μｍ／ポリエチレン樹脂１０〜１００００μｍからなる２層ポリエーテル芳香族ケトン樹脂、ポリエチレン樹脂複合フィルムシート。
【請求項３】
ポリエーテル芳香族ケトン樹脂が式（１）または式（２）で表される繰り返し単位を有することを特徴とする請求項１または２記載のポリエーテル芳香族ケトン樹脂、ポリエチレン樹脂複合フィルムシート。
【化１】
2004299143.tif 000007
【化２】
2004299143.tif 000008
【発明の詳細な説明】
【０００１】
【発明の属する技術分野】
本発明は、ポリエーテル芳香族ケトンを基材とする摺動樹脂材として優れた特性を有する樹脂組成物に関するものである。この組成物は、例えば電気・電子機器、航空用機器、宇宙機器、自動車機器、輸送機器、事務用機器、一般産業機器その他各種機器の部品である歯車、カム、プーリー、スリーブ、軸受け、ワッシャー、シーリング材、クッションシート、バルブ部品、保護カバー、等の摺動材料に幅広く応用が可能である。
【０００２】
【従来の技術】
従来から、ポリエーテル芳香族ケトン樹脂は機械的、化学的、熱的性質および耐磨耗性に優れたエンジニアリングプラスチックとして良く知られており、例えば特許文献１に示されるように、摺動材料として使用されている。
【０００３】
ポリエーテル芳香族ケトン樹脂は特性が優れている反面非常に高価であり、単独ではその用途は限られる。そこで、その耐磨耗性を生かし、コストを低減すべく、他のポリエチレン等汎用樹脂に貼りあわせる試みがなされたが、ポリエーテル芳香族ケトン樹脂は耐溶剤性が極めて良好なため、未だ実用化されていない。
【０００４】
【発明が解決しようとする課題】
本発明の目的は、ポリエーテル芳香族ケトン樹脂の耐磨耗性を生かしたフィルムシートを安価に提供することにある。
【０００５】
【課題を解決するための手段】
すなわち本発明は、
（１）  ポリエーテル芳香族ケトン樹脂１０〜１００μｍ／ポリエチレン樹脂１０〜１００００μｍ／ポリエーテル芳香族ケトン樹脂１０〜１００μｍからなる３層ポリエーテル芳香族ケトン樹脂、ポリエチレン樹脂複合フィルム。
（２）  ポリエーテル芳香族ケトン樹脂１０〜１００μｍ／ポリエチレン樹脂１０〜１００００μｍからなる２層ポリエーテル芳香族ケトン樹脂、ポリエチレン樹脂複合フィルム。
（３）  ポリエーテル芳香族ケトン樹脂が式（１）または式（２）で表される繰り返し単位を有することを特徴とする（１）または（２）のポリエーテル芳香族ケトン樹脂組成物。
【０００６】
【化３】
2004299143.tif 000002
【０００７】
【化４】
2004299143.tif 000003
である。
【０００８】
【発明の実施の形態】
本発明者は上記課題を解決する為に鋭意探索した結果、ポリエーテル芳香族ケトン樹脂の３８０℃から４００℃の押し出し温度で溶融成形可能な樹脂としてポリエチレン樹脂と共押し出しすることで、ポリエチレン樹脂と多層化することが可能であることを見出し、経済性、耐磨耗性に優れた摺動樹脂材を提供できることを見出した。
【０００９】
本発明は、ポリエーテル芳香族ケトン樹脂を外層とし、ポリエチレン樹脂を中間層とするものであり、外層のポリエーテル芳香族ケトン樹脂を薄くすることで、経済性を持たせるものである。したがって、ポリエーテル芳香族ケトン樹脂は、その厚みが１０〜１００μｍ、ポリエチレン樹脂はその厚みが１０〜１００００μｍであることが望ましい。ポリエーテル芳香族ケトン樹脂の厚みが薄すぎると、摺動性や耐磨耗性などの特性が生かされず、また厚すぎると経済的な効果が少なくなる。ポリエチレン樹脂層は、種々の用途に用いられるために、フィルムシートの厚み調節として使用されるものである。
【００１０】
本発明は、また、ポリエーテル芳香族ケトン樹脂／ポリエチレン樹脂の２層構造でも良い。例えば、摺動性や耐磨耗性がシートの片面に必要な用途に使用できる。
【００１１】
本発明において使用されるポリエーテル芳香族ケトン樹脂は式（１）または式（２）で表される繰り返し単位を有することを特徴とする熱可塑性樹脂組成物が好ましく、例えば、式（１）の構造を持つものとしてＩＣＩ社製ＰＥＥＫ（商品名）等がある。
【００１２】
【化５】
2004299143.tif 000004
【００１３】
【化６】
2004299143.tif 000005
尚、繰り返し単位（１）、（２）の他に以下の繰り返し単位を含ませることも可能である。
【００１４】
【化７】
2004299143.tif 000006
【００１５】
（また式中、Ａは直接結合、Ｏ、Ｓ、ＳＯ２、ＣＯまたは二価の炭化水素基を示し、ＱおよびＱ’はそれぞれＳＯ２またはＣＯであり、Ａｒ’は二価の芳香族基であり、ｍは０，１，２または３である。）
ポリエチレン樹脂としては狭義に特定するものではないが、溶融押し出し時の厚み外観等の点で、不純物が少なく分子量の分布の小さなものが好ましい。
【００１６】
ポリエーテル芳香族ケトン樹脂は、優れた耐熱性、耐磨耗性、耐薬品性、機械強度を有し、かつ射出成形や溶融押出し成形が可能である優れた溶融特性を有している。
【００１７】
成形方法としては基材となる樹脂に適当な成形方法を適用することができる。たとえば射出成形、溶融押出し成形、注型成形、圧縮成形等の各種成形方法である。
【００１８】
好ましい実施形態としては高硬度粒子含有ポリエーテル芳香族ケトン材を表面層とし汎用のポリエチレン樹脂をコア層とした３層同時押し出しの溶融押出成形によりフィルムシート化されるものが好ましいが、その押出方法、引き取り方法については特に限定するものではない。
【００１９】
本発明の前記材料からなるのシートの製法は、溶融押出直後に引き取り冷却ロールにより冷却固化させる方法が好ましい。冷却ロールの表面を平滑にしておくことで、溶融ＰＥＥＫが固化する際にロール表面の平滑性をシート表面へ転写させることが可能である。それにより得られる高平滑性を有するＰＥＥＫシートを打ち抜き加工しスラスト軸受け材として用いた場合、摩耗の発生を防止することができる。また、冷却ロールの表面をマット加工し、所定の表面粗さを有するシート表面を得る事も可能である。
【００２０】
冷却固化工程においては冷却ロールを用いる方法の他に、ベルトコンベア式の引き取りベルトを用いる方法がある。引き取りベルトの表面を平滑にしておくことで、溶融ＰＥＥＫが固化する際にベルト表面の平滑性をシート表面へ転写させることが可能である。
【００２１】
冷却ロールを用いる場合、シートの片面冷却を行う方法やシート両表面を２台以上のロールを用いて同時に冷却固化させる方法がある。
【００２２】
ベルトコンベア式に引き取る場合、シート片面をベルト搬送により引き取る方法や２台以上のベルトを用いてシート両表面をベルトで挟み込みながら冷却固化搬送する方法がある。
【００２３】
回転軸と接するスラスト軸受け材として用いる高硬度粒子含有ポリエーテル芳香族ケトン材は、その表面ができるだけ平滑であることが耐磨耗性のために必要である。高硬度粒子含有ポリエーテル芳香族ケトン材シートの表面平滑性については、中心線平均粗さ（Ｒａ）が２μｍ以下が好ましく、より好ましくは１μｍ以下である。スラスト軸受材として用いる場合には、その表面粗さは摺動相手材との相関により、最適な表面粗さに加工することが好ましい。
【００２４】
表面平滑性に優れた高硬度粒子含有ポリエーテル芳香族ケトン材シートを得る為には、シートへの異物混入が無いことも必要とされる。溶融押出しシート状に加工する際、溶融した高硬度粒子含有ポリエーテル芳香族ケトン材をフィルトレーションすることで混練異物等の除去が可能となる。フィルトレーションに用いる異物除去フィルターの種類や条件については特に限定するものではない。
【００２５】
【実施例】
実施例にて使用した原材料に関しては以下のとおりである。
【００２６】
＊１：ポリエーテル芳香族ケトン樹脂
ＶＩＣＴＲＥＸ製  ＰＥＥＫ４５０Ｐ（商品名）
＊２：ポリエチレン樹脂
三井住友化学性  スミカセン  Ｌ２１１
単軸押出機２台とＴ型３層ダイス等を用いて溶融押出加工し鏡面の冷却ロールにて冷却成形し、ポリエーテル芳香族ケトン樹脂ＰＥＥＫ５０μｍ／ポリエチレン樹脂１５０μｍ／ポリエーテル芳香族ケトン樹脂ＰＥＥＫ５０μｍの樹脂シート状サンプルを得た。
【００２７】
比較例
単軸押出機１台とＴ型単層ダイスを用いて実施例  ＰＥＥＫ  ２５０μｍの樹脂シート状サンプルを作成した。
【００２８】
実施例、比較例のそれぞれのサンプルを評価した結果、同等の性能であることがわかった。
【００２９】
原料コストを５０％削減することができた。
【００３０】
各種評価については下記に基づき実施した。
【００３１】
・  耐磨耗性（１）：磨耗輪磨耗型磨耗試験機を用い、摺動荷重１０００ｇｆ、試験片回転速度６０ｒｐｍ、磨耗距離２４５ｍ運転後の試験片磨耗体積を測定比較（ＪＩＳ  Ｋ  ７２０４準拠）
・  表面硬度：鉛筆引っかき硬度での比較  （ＪＩＳ  Ｋ  ５４００準拠）
・  耐磨耗性（２）：ピンオンディスク型磨耗試験機を用い、摺動荷重９０ｇｆ、ＳＵＳ軸回転速度１００００ｒｐｍ、磨耗時間１００時間運転後の試験片磨耗痕および軸先端の磨耗状況を比較観察。
【００３２】
・  成形性：二軸混錬機および単軸混錬機でのストランド加工およびシート加工成形を行い得られたサンプルの外観を目視で優劣を比較評価。
【００３３】
【発明の効果】
本発明のポリエーテル芳香族ケトン樹脂、ポリエチレン樹脂複合フィルムシートは、ポリエーテル芳香族ケトン樹脂の特性を生かしたフィルムシートを安価に提供することが可能であり、その経済性から、従来用いることができなかった分野にも応用が可能となるものである。